АКТИВИРОВАННОЕ ЩЕЛОЧЬЮ АЛЮМОСИЛИКАТНОЕ ВЯЖУЩЕЕ С ВЫСОКОЙ УСТОЙЧИВОСТЬЮ ПРИ ЗАМЕРЗАНИИ И ОТТАИВАНИИ

1. Применение по меньшей мере одного содержащего азот органического соединения и/или его соли в комбинации с по меньшей мере одной ароматической карбоновой кислотой и/или ее солью для улучшения устойчивости при замерзании и оттаивании активированного щелочью алюмосиликатного вяжущего.
2. Применение по п. 1, отличающееся тем, что содержащее азот органическое соединение выбирают из группы, состоящей из аминов, имидазолов, гуанидинов, амидов, имидов, лактамов, аминоспиртов, аминокислот, и бетаинов.
3. Применение по п. 1 или 2, отличающееся тем, что содержащее азот органическое соединение выбирают из группы, состоящей из пропиламина, бутиламина, пентиламина, гексиламина, этилендиамина, диаминопропана, диаминобутана, диаминопентана, нео-пентандиамина, диаминогексана, диэтилентриамина, тетраэтиленпентамина, N,N,N′,N′-тетраметил-этилендиамина, гексаметилентетрамина, 3-этоксипропиламина, 2-(диэтиламино)этиламина, 3-(метиламино)пропиламина, 3-(диметиламино)пропиламина, дибутиламина, 4,9-диоксадодекан-1,12-диамина, бис-(2-диметиламиноэтилового) простого эфира, полиэфираминов, морфолина, N-этилморфолина, 2-пирролидона, N-метилпирролидона, имидазолидона, имидазолидона полугидрата, 2-пиперидона, N,N′-диметилпиперазина, меламина, 1,3,5-триазина, 2,4-диамино-1,3,5-триазина, ε-капролактама, мочевины, и бетаина.
4. Применение по пп. 1 и 2, отличающееся тем, что соль содержащего азот органического соединения представляет собой гидрогалогенидную соль или четвертичную аммониевую соль.
5. Применение по пп. 1 и 2, отличающееся тем, что ароматическую карбоновую кислоту выбирают из группы, состоящей из бензойной кислоты, фталевой кислоты, изофталевой кислоты, терефталевой кислоты, салициловой кислоты, и толуиловой кислоты.
6. Применение по пп. 1 и 2, отличающееся тем, что соль ароматической карбоновой кислоты выбирают из группы, состоящей из солей щелочных металлов, соли щелочноземельных металлов, алюминиевых солей, солей переходных металлов первого ряда, и их смесей.
7. Применение по пп. 1 и 2, отличающееся тем, что активированное щелочью алюмосиликатное вяжущее содержит по меньшей мере одно вяжущее со скрытыми гидравлическими свойствами и/или пуццолановое вяжущее и по меньшей мере одну соль, выбранную среди оксидов щелочных металлов, гидрооксидов щелочных металлов, карбонатов щелочных металлов, силикатов щелочных металлов, алюминатов щелочных металлов, и их смесей.
8. Применение по п.7, отличающееся тем, что вяжущее со скрытыми гидравлическими свойствами выбирают среди промышленных и синтетических шлаков, в частности доменного шлака, гранулированного доменного шлака, молотого гранулированного доменного шлака, шлака электротермического производства фосфора, шлака производства стали, и их смесей.
9. Применение по п.7, отличающееся тем, что пуццолановое вяжущее выбирают среди аморфного диоксида кремния, предпочтительно осажденного диоксида кремния, пирогенного диоксида кремния и пылевидного диоксида кремния, стеклянной муки, зольной пыли, предпочтительно зольной пыли бурого угля и зольной пыли каменного угля, метакаолина, природных пуццоланов, таких как туф, тонкий вулканический туф и вулканический пепел, природных и синтетические цеолитов, и их смесей.
2
2
4
10. Применение по п.7, отличающееся тем, что силикат щелочного металла выбирают среди соединений, который имеет эмпирическую формулу mSiO nМО, где M представляет собой Li, Na, K или NH или их смесь, предпочтительно Na или K.
11. Применение по с пунктом 10, отличающееся тем, что молярное соотношение m:n составляет от 0,5 до 3,6, предпочтительно от 0,6 до 3,0 и в частности от 0,7 до 2,5.
12. Применение по пп. 8-11, отличающееся тем, что дополнительно присутствует гидравлическое вяжущее, выбранное среди цементов, в частности портландцемента, алюминатного цемента, а также их смесей.
13. Применение по пп. 8-11, отличающееся тем, что соотношение содержащего азот органического соединения и/или его соли к ароматической карбоновой кислоте и/или ее соли находится в пределах диапазона от 1:1 до 1:10, предпочтительно от 1:5 до 1:10.
14. Применение по пп. 1, 2, 8-11, отличающееся тем, что активированное щелочью алюмосиликатное вяжущее содержит
5-95, предпочтительно 20-80% от массы вяжущего со скрытыми гидравлическими свойствами и/или пуццоланового вяжущего,
5-50, предпочтительно 10-40% от массы силиката щелочного металла,
0,01-30, предпочтительно 0,1-10 и в частности 0,1-3% от массы содержащего азот органического соединения и/или его соли,
0,01-30, предпочтительно 0,1-10 и в частности 0,5-5% от массы ароматической карбоновой кислоты и/или ее соли,
0-20, предпочтительно 0-10% от массы гидравлического вяжущего.
15. Применение по пп. 1, 2, 8-11, отличающееся тем, что активированное щелочью алюмосиликатное вяжущее содержится в составах строительных материалов и/или строительных изделий, таких как изготовляемый на месте выполнения работ бетон, готовые бетонные детали, бетонные изделия, бетонные блоки, а также уложенный на строительной площадке бетон, распыляемый бетон, товарная бетонная смесь, строительные клеевые составы и композитные системы клеевых составов для термической изоляции, составы для ремонта бетонных конструкций, однокомпонентные и двухкомпонентные герметизирующие цементные растворы, бетоны для стяжек, шпаклевки и самовыравнивающиеся составы, клеевые составы для плиток, штукатурки и штукатурки для отделки, клеевые составы и герметизирующие составы, составы для систем изоляции, в частности для туннелей, канав для сточных вод, и конденсатных трубопроводов, составы для защитных спреев, сухие строительные растворы, составы для заполнения швов, строительные растворы для изоляции канализаций и/или строительные растворы для ремонта.
16. Активированное щелочью алюмосиликатное вяжущее, содержащее доменный шлак, гранулированный доменный шлак и/или молотый гранулированный доменный шлак в качестве вяжущего со скрытыми гидравлическими свойствами, пылевидный диоксид кремния, метакаолин и/или зольную пыль в качестве пуццоланового вяжущего, растворимое стекло натрия и/или растворимое стекло калия в качестве щелочного активатора, и ε-капролактам и бензоат натрия в качестве стабилизирующих веществ при замерзании и оттаивании.